전술 된 바 와 같이 , 연료 전지 ( 100 ) 의 하나 이상 의 세라믹 구성 요소 , 예 를 들 어 전극 ( 104 및 106 ) , 전해질 ( 108 ) , 및 상호 접 속체 ( 110 ) 는 밀봉 구성 요소 ( 15 ) 로 밀봉 되 거나 접합 될 수 있 다 . 연료 전지 의 세라믹 구성 요소 를 밀봉 하 기 위한 본 발명 의 방법 의 일 실시 형태 가 도 6 a 에 나타나 있 다 . 이제 , 도 6 a 를 참조 하 면 , 연료 전지 ( 100 ) 의 세라믹 구성 요소 ( 예 를 들 어 , 도 1 a 에서 의 제 1 세라믹 구성 요소 ( 10 ) ) 를 밀봉 하 는 것 은 제 1 세라믹 구성 요소 ( 10 ) 위 에 코트 1 을 적용 하 는 것 을 포함 한다 . 이어서 , 코트 2 가 코트 1 위 에 적용 된다 . 코트 1 및 코트 2 의 제어 된 열 처리 는 각각 제 1 및 제 2 유리 - 세라믹 층 ( 20 및 30 ) 을 포함 하 는 밀봉 구성 요소 ( 15 ) 를 형성 한다 . 제 1 및 제 2 유리 - 세라믹 층 ( 20 및 30 ) 각각 의 특징 - 특정 특징 을 포함 함 - 은 독립 적 으로 도 1 a 에 대하 여 전술 된 바 와 같 다 . 코트 1 및 코트 2 의 적용 은 당업 계 에 알려진 임의 의 적합 한 방법 을 이용 하 여 행해질 수 있 다 . 예 를 들 어 , 코트 1 및 코트 2 를 적용 하 는 데 닥터 블레이드 가 사용 될 수 있 다 . 전형 적 인 코팅 두께 는 100 μ m 내지 2 mm 의 범위 이 다 .